【手続補正書】
【提出日】平成17年1月24日(2005.1.24)
【手続補正１】
【補正対象書類名】特許請求の範囲
【補正対象項目名】全文
【補正方法】変更
【補正の内容】
【特許請求の範囲】
【請求項１】
ランダムに置換されたメソゲンを含むブレンドの製造方法であって、前記方法が
末端置換基Ｘ及びＹを含む一種以上のプラットフォーム分子を得、そして
Ｘ及びＹからなる群から選ばれた少なくとも一つの員を重合性基に独立に置換し、それによりランダムに置換されたメソゲンのブレンドを製造することを含み、
前記プラットフォーム分子が下記の一般構造：
【化１】
2004526816.tif 000001
（式中、
Ｘ及びＹは独立に末端官能基及びスペーサー基からなる群から選ばれ、
R2は嵩高の有機基であり、それにより、Ｘ及びＹの両方が重合性基と反応させられて重合性メソゲンを生成する場合に、R2が充分な立体障害を与えて室温でネマチック状態を得るとともに室温で前記重合性メソゲンの結晶性を抑制し、
R1及びR3はR2よりも嵩高ではない基から選ばれる）
を有することを特徴とする前記製造方法。
【請求項２】
Ｘが末端官能基を含み、かつＹが前記ブレンドの約50重量％以上中で重合性基を含む請求項１記載の方法。
【請求項３】
Ｘが末端官能基を含み、かつＹが前記ブレンドの約60重量％中で重合性基を含む請求項１記載の方法。
【請求項４】
Ｘが末端官能基を含み、かつＹが前記ブレンドの約70重量％中で重合性基を含む請求項１記載の方法。
【請求項５】
前記重合性基がアクリロイルオキシ基、メタクリロイルオキシ基、並びに約２個から約12個までの炭素原子を有し、またCH2基を含むアルキル部分を含むアクリロイルオキシアルコキシ基及びメタクリルオキシアルキルオキシ基からなる群から選ばれ、前記CH2基の一つ以上が独立に酸素、硫黄、又はエステル基により置換されていてもよく、但し、少なくとも２個の炭素原子が前記酸素又は前記エステル基を分離することを条件とする請求項１〜４のいずれか１項記載の方法。
【請求項６】
前記重合性基がシンナモイルオキシ基、アクリロイルオキシ基、メタクリロイルオキシ基、並びに約２個から約12個までの炭素原子を有するアルキル部分を含むアクリロイルオキシアルコキシ基及びメタクリロイルオキシアルキルオキシ基、約２個から約12個までの炭素原子を有するアルキル部分を含むチオールアルコキシ基からなる群から選ばれ、前記アルキル部分がCH2基を含み、前記CH2基の一つ以上が独立に酸素、硫黄、又はエステル基により置換されていてもよく、但し、少なくとも２個の炭素原子が前記酸素又は前記エステル基を分離することを条件とする請求項１〜４のいずれか１項記載の方法。
【請求項７】
前記重合性基がアクリロイルオキシアルコキシ基及びメタクリロイルオキシアルコキシ基からなる群から選ばれる請求項１〜４のいずれか１項記載の方法。
【請求項８】
前記重合性基がメタクリロイルオキシアルコキシ基である請求項１〜４のいずれか１項記載の方法。
【請求項９】
前記末端官能基がヒドロキシル基、アミノ基、スルフヒドリル基、ハロゲン原子、アルコキシ基、及びスペーサー基からなる群から選ばれる請求項１〜８のいずれか１項記載の方法。
【請求項１０】
前記ブレンドが約20℃から約37℃までのTcを有する請求項１〜９のいずれか１項記載の方法。
【請求項１１】
一次のネマチックから等方性への転移温度（Tn->等方性）を含む一次重合性メソゲンを或る量の前記一次Tn->等方性より大きい二次Tn->等方性を含む二次重合性メソゲンと混合して歯科処置中の不便を避けるのに充分に低い硬化温度(Tc)を有する混合物を製造する方法であって、
前記二次重合性メソゲンの前記量が前記混合物Tn->等方性を前記一次Tn->等方性より大きい温度に上昇し、かつTcと前記混合物Tn->等方性の間の充分な差（ΔT）を維持するのに有効であり、約３体積％以下の変化の重合収縮を生じることを特徴とする方法。
【請求項１２】
前記重合収縮が約２体積％以下の変化である請求項１１記載の方法。
【請求項１３】
前記一次重合性メソゲンがビス-(4-(6-メタクリロイルオキシ-A-1-オキシ)ベンゾイル)2-(t-ブチル)キノン（式中、Ａは約2-9個の炭素原子を有するアルキル基及びその混合物からなる群から選ばれる）である請求項１１又は１２記載の方法。
【請求項１４】
Ａがヘキシル基である請求項１３記載の方法。
【請求項１５】
前記二次重合性メソゲンが重合性の延長されたメソゲン及びメソゲン二量体からなる群から選ばれる請求項１１〜１４のいずれか１項記載の方法。
【請求項１６】
前記二次重合性メソゲンがメソゲン二量体である請求項１１〜１５のいずれか１項記載の方法。
【請求項１７】
前記メソゲン二量体がデカンジ酸ビス-(4-{2-tert-ブチル-4-〔4-(2-メチル-アクリロイルオキシ)-ベンゾイルオキシ〕-フェノキシカルボニル}-フェニル)エステル{C0〔H,TB,H〕(MeAcry)(O)}2(seb)である請求項１６記載の方法。
【請求項１８】
前記Tcが約20℃から約37℃までである請求項１１〜１７のいずれか１項記載の方法。
【請求項１９】
一次のネマチックから等方性への転移温度（Tn->等方性）を含む或る量のビス-(4-(6-メタクリロイルオキシ-A-1-オキシ)ベンゾイル)2-(t-ブチル)キノン（式中、Ａは約2-9個の炭素原子を有するアルキル基からなる群から選ばれる）、及び
或る量のデカンジ酸ビス-(4-{2-tert-ブチル-4-〔4-(2-メチル-アクリロイルオキシ)-ベンゾイルオキシ〕-フェノキシカルボニル}-フェニル)エステル{C0〔H,TB,H〕(MeAcry)(O)}2(seb)を混合してTcと混合物Tn->等方性の間の充分な差（ΔT）を維持して約３体積％以下の変化の重合収縮を生じるために前記一次Tn->等方性よりも充分に大きい混合物Tn->等方性を含む混合物を製造することを特徴とする方法。
【請求項２０】
前記重合収縮が約２体積％以下の変化である請求項１９記載の方法。
【請求項２１】
下記の一般構造：
【化２】
2004526816.tif 000002
（式中、
R2は嵩高の有機基であり、それにより、Ｘ及びＹの両方が重合性基と反応させられて重合性メソゲンを生成する場合に、R2が充分な立体障害を与えて室温でネマチック状態を得るとともに室温で前記重合性メソゲンの結晶性を抑制し、
R1及びR3はR2よりも嵩高ではない基から選ばれ、かつ
Ｘ及びＹは独立に末端官能基及び重合性基からなる群から選ばれ、Ｘ及びＹの約50重量％以上が重合性基である）
を有するメソゲンを含むことを特徴とする組成物。
【請求項２２】
Ｘ及びＹの約60重量％以上が重合性基である請求項２１記載の組成物。
【請求項２３】
Ｘ及びＹの約70重量％以上が重合性基である請求項２１記載の組成物。
【請求項２４】
前記重合性基がアクリロイルオキシ基、メタクリロイルオキシ基、並びに約２個から約12個までの炭素原子を有し、またCH2基を含むアルキル部分を含むアクリロイルオキシアルコキシ基及びメタクリルオキシアルキルオキシ基からなる群から選ばれ、前記CH2基の一つ以上が独立に酸素、硫黄、又はエステル基により置換されていてもよく、但し、少なくとも２個の炭素原子が前記酸素又は前記エステル基を分離することを条件とする請求項２１〜２３のいずれか１項記載の方法。
【請求項２５】
前記重合性基がメタクリロイルオキシアルコキシ基である請求項２１〜２４のいずれか１項記載の組成物。
【請求項２６】
前記末端官能基がヒドロキシル基、アミノ基、スルフヒドリル基、ハロゲン原子、アルコキシ基、及びスペーサー基からなる群から選ばれる請求項２１〜２５のいずれか１項記載の組成物。
【請求項２７】
一次のネマチックから等方性への転移温度（Tn->等方性）を含む一次重合性メソゲン及び或る量の前記一次Tn->等方性より大きい二次Tn->等方性を含む二次重合性メソゲンを含む組成物（前記混合物は歯科処置中の不便を避けるのに充分に低い硬化温度(Tc)を有する）であって、
前記二次重合性メソゲンの前記量が前記混合物Tn->等方性を前記一次Tn->等方性より大きい温度に上昇し、かつTcと前記混合物Tn->等方性の間の充分な差（ΔT）を維持するのに有効であり、約３体積％以下の変化の重合収縮を生じることを特徴とする組成物。
【請求項２８】
前記重合収縮が約２体積％以下の変化である請求項２７記載の組成物。
【請求項２９】
前記二次重合性メソゲンが重合性の延長されたメソゲン、メソゲン二量体、及び前記一次重合性メソゲンより高いTn->等方性を有する重合性メソゲンからなる群から選ばれる請求項２７又は２８記載の組成物。
【請求項３０】
前記一次重合性メソゲンがビス-(4-(6-メタクリロイルオキシ-A-1-オキシ)ベンゾイル)2-(t-ブチル)キノン（式中、Ａは約2-9個の炭素原子を有するアルキル基及びその混合物からなる群から選ばれる）である請求項２７〜２９のいずれか１項記載の組成物。
【請求項３１】
Ａがヘキシル基である請求項３０記載の組成物。
【請求項３２】
或る量のビス-(4-(6-メタクリロイルオキシ-A-1-オキシ)ベンゾイル)2-(t-ブチル)キノン（式中、Ａは約2-9個の炭素原子を有するアルキル基からなる群から選ばれる）を含む一次重合性メソゲン及び或る量のデカンジ酸ビス-(4-{2-tert-ブチル-4-〔4-(2-メチル-アクリロイルオキシ)-ベンゾイルオキシ〕-フェノキシカルボニル}-フェニル)エステル{C0〔H,TB,H〕(MeAcry)(O)}2(seb)を含む組成物であって、
前者の量及び後者の量が歯科処置中の不便を避けるのに充分に低い硬化温度(Tc)を生じるのに有効であり、
前記デカンジ酸ビス-(4-{2-tert-ブチル-4-〔4-(2-メチル-アクリロイルオキシ)-ベンゾイルオキシ〕-フェノキシカルボニル}-フェニル)エステル{C0〔H,TB,H〕(MeAcry)(O)}2(seb)の前記量が前記混合物Tn->等方性を前記一次Tn->等方性より大きい温度に上昇し、かつTcと前記混合物Tn->等方性の間の充分な差（ΔT）を維持して約３体積％以下の変化の重合収縮を生じるのに有効であることを特徴とする組成物。
【請求項３３】
前記重合収縮が約２体積％以下の変化である請求項３２記載の組成物。
【請求項３４】
Ａがヘキシル基である請求項３２又は３３記載の組成物。
【請求項３５】
前記Tcが約20℃から約37℃までである請求項３２〜３４のいずれか１項記載の組成物。